응축기 가 장착 된 100 mL 2 - 목 둥근 바닥 플라스크 에서 , 2 , 4 - 비스 ( 트리플 루 오로 메틸 ) 아닐린 ( 5 . 33 g , 23 . 3 mmol ) 을 무수 테트라 히 드로 푸란 25 mL 에 녹였 다 . 용액 을 0 ℃ 로 냉각 시키 고 , 광유 중 수소화나트륨 ( 1 . 03 g , 60 중량 ％, 0 . 615 g NaH , 25 . 6 mmol ) 을 첨가 하 였 다 . 혼합물 을 0 ℃ 에서 30 분 동안 교반 하 고 , 디 - tert - 부틸 디 카르보 네이트 ( 10 . 2 g , 46 . 6 mmol ) 를 첨가 하 였 다 . 반응 혼합물 을 실온 에서 1 . 5 시간 동안 교반 하 고 , 환류 온도 에서 밤새 가열 하 였 다 . 실리카 겔 상 에서 플 래쉬 크로마토그래피 ( 헥산 중 0 - 4 ％ 에틸 아세테이트 ) 를 수행 하 여 , 순수 한 물질 ( 중간체 94 , 3 . 14 g , 41 ％ 수율 ) 을 수득 하 였 다 .